(57)【要約】【課題】  カラーフィルタ製造のベーク工程での、フィルム基材搬送のための張力が原因となる寸法精度の低下を防止し、カラーフィルタを高精度で製造するベーク装置を提供する。【解決手段】  ベーク装置１のオーブン５の前後を、第１ニップローラ対２３と、第２ニップローラ対２５で挟み、積層原反３を搬送する。オーブン５の前に、意図的に積層原反３にたるみ３９を生じさせ、たるみ３９の量が一定範囲となるようセンサ１５で検出し、コントローラ１７で第１ニップローラ対２３の回転速度を制御する。積層原反３は、オーブン５前にたるみ３９を生じるため、オーブン５内部をベルト４５で搬送される間には、張力がカットオフされる。従って、張力が原因となる寸法精度の低下を防止できる。【選択図】  図１
2005148352.tif 000002
【特許請求の範囲】
【請求項１】
感光性樹脂組成物層を積層したシート状基材を用いてカラーフィルタを製造するベーク装置であって、
前記シート状基材を加熱するオーブンと、
前記オーブン内で、前記シート状基材に張力が加わらないように前記シート状基材をベルト搬送させるベルト搬送手段と、
を具備することを特徴とするベーク装置。
【請求項２】
感光性樹脂組成物層を積層したシート状基材を用いてカラーフィルタを製造するベーク装置であって、
前記シート状基材を加熱するオーブンと、
前記オーブン内で、前記シート状基材をベルト搬送させるベルト搬送手段と、
前記オーブンの前および／又は後に配置し、前記シート状基材を搬送するニップローラ対と、
を具備し、
前記シート状基材に張力が加わらないように、前記ニップローラ対又は前記ベルト搬送手段で前記シート状基材を搬送させることを特徴とするベーク装置。
【請求項３】
感光性樹脂組成物層を積層したシート状基材を用いてカラーフィルタを製造するベーク装置であって、
前記シート状基材を加熱するオーブンと、
前記オーブン内で、前記シート状基材をベルト搬送させるベルト搬送手段と、
前記オーブンの前および／又は後に配置し、前記シート状基材を搬送するニップローラ対と、
前記ニップローラ対と前記オーブンとの間に配置され、前記シート状基材のたるみ量を検出するセンサと、
を具備し、
前記センサで検出するたるみ量が定められた範囲になるように、前記ニップローラ対又は前記ベルト搬送手段で前記シート状基材を搬送させることを特徴とするベーク装置。
【請求項４】
前記オーブンは、加熱領域と冷却領域を有することを特徴とする請求項１から請求項３のいずれかに記載のベーク装置。
【請求項５】
前記シート状基材が、前記オーブンを通過後、前記シート状基材を水洗処理、続いて乾燥処理する手段を更に具備することを特徴とする請求項１から請求項３のいずれかに記載のベーク装置。
【請求項６】
前記シート状基材は、ブラックマトリクス、又はブラックマトリクスと他の少なくとも１層の露光現像されたカラーフィルタ層を有することを特徴とする請求項１から請求項３のいずれかに記載のベーク装置。
【請求項７】
感光性樹脂組成物層を積層したシート状基材を用いてカラーフィルタを製造するベーク方法において、
前記シート状基材を加熱するオーブン内では、前記シート状基材に張力が加わらないように前記シート状基材をベルトで搬送させることを特徴とするベーク方法。
【請求項８】
感光性樹脂組成物層を積層したシート状基材を用いてカラーフィルタを製造するベーク方法において、
前記シート状基材を加熱するオーブン内では、前記シート状基材に張力が加わらないように前記シート状基材をベルトで搬送させるとともに、前記オーブンの前および／又は後に配置するニップローラ対で、前記シート状基材を挟んで搬送させることを特徴とするベーク方法。
【請求項９】
感光性樹脂組成物層を積層したシート状基材を用いてカラーフィルタを製造するベーク方法において、
前記シート状基材を加熱するオーブン内では、前記シート状基材をベルトで搬送させるとともに、前記オーブンの前および／又は後に配置するニップローラ対で、前記シート状基材を挟んで搬送し、
前記ニップローラ対と前記オーブンとの間に生じる、前記シート状基材のたるみ量をセンサで検出し、
前記センサで検出するたるみ量が定められた範囲になるように、前記ニップローラ対又は前記ベルトの搬送速度で前記シート状基材を搬送させることを特徴とするベーク方法。
【請求項１０】
前記シート状基材が、前記オーブンを通過後、前記シート状基材を水洗処理、続いて乾燥処理することを特徴とする請求項７から請求項９のいずれかに記載のベーク方法。
【請求項１１】
前記シート状基材は、ブラックマトリクス、又はブラックマトリクスと他の少なくとも１層の露光現像されたカラーフィルタ層を有することを特徴とする請求項７から請求項９のいずれかに記載のベーク方法。
【発明の詳細な説明】
【技術分野】
【０００１】
本発明は、連続シート状基材上にカラーフィルタ形成用の感光性樹脂組成物の層を積層した積層原反を用いて行う、カラーフィルタ製造のベーク工程に関するものである。
【背景技術】
【０００２】
近年、コンピュータのディスプレイとして、省スペース・低消費電力を特徴とする液晶カラーディスプレイの需要が高まっている。また、液晶カラーディスプレイは、液晶テレビ用途、携帯端末用途としても需要が高まっており、一層の軽量化や耐衝撃性の向上が望まれている。
【０００３】
液晶パネルを構成するカラーフィルタの基材としては、従来、ガラス板を用いている。ガラス基材上に、ブラックマトリクスや、カラーフィルタを構成する赤色、緑色及び青色の三色のカラーフィルタ層を生成する。こうして生成されるカラーフィルタ基板と、別工程で生成されるＴＦＴ基板とを貼り合わせ、基板間に液晶を注入し偏向フィルムを貼り付けることで液晶パネルが完成する。
【０００４】
尚、カラーフィルタ層は、ガラス基材上に着色された感光性樹脂組成物の層の積層、パターンの露光、及び現像処理を、ブラックマトリクス、赤、緑、及び青のカラーフィルタ層について一層ごとに行って生成する。感光性樹脂組成物の層ごとに露光現像処理の後、ベーク処理（加熱処理）を行うが、ベーク処理のオーブン装置として、例えば特許文献１がある。カラーフィルタ用感光性樹脂組成物をベークする理由は、カラーフィルタの耐光性、耐熱性、耐薬品性を向上させ、さらには液晶に対する表示不良の原因を除去するためである。
【０００５】
カラーフィルタの製造に際し、従来のガラス板を基材とするカラーフィルタにおいては、ガラス板自身は剛性を有し、平面性が高い。従ってガラス板をカラーフィルタの基材として使用する場合には、上記の処理に対してガラス板を一枚ずつ取り扱う煩雑さはあるものの、ガラス板の取り扱い中の伸縮の問題や、カラーフィルタの製作精度上の問題は比較的少なかった。
【０００６】
これに対し、プラスチックシートを基材とするカラーフィルタの製造に際しては、連続したシートを取り扱うので、原反や加工中の半製品の取り扱いが楽になるという利点がある。その反面、プラスチックを基材として使用した場合には、上記カラーフィルタの性能向上のための熱処理に対して、基材の熱膨張が問題になってくる。なぜならば、カラーフィルタ層の厚みが１μｍ程度に対して、基材の厚みは少なくとも数十倍はあるために、熱膨張は主にプラスチック基材に依存するからである。このようなプラスチックシートを基材とするカラーフィルタの露光装置として、例えば特許文献２がある。
【特許文献１】特開平９−２９７４０６号公報
【特許文献２】特開２００１−２６４９９９号公報
【発明の開示】
【発明が解決しようとする課題】
【０００７】
プラスチック連続シート状の基材を用いてカラーフィルタを製造する製造装置では、ベーク工程（加熱処理）で連続シート状基材に搬送による張力がかかる場合がある。その際、基材がその弾性領域を超え塑性変形した場合延伸され、カラーフィルタパターンの寸法の精度が低下するという問題があった。
【０００８】
本発明で、解決しようとする問題点は、上記述べた理由で、カラーフィルタ製造時のベーク工程で起こりうる連続シート状基材の寸法精度の低下である。
【０００９】
本発明は、このような問題を鑑みてなされたもので、その目的とするところは、カラーフィルタ製造のベーク工程での、フィルム基材搬送のための張力が原因となる寸法精度の低下を防止し、カラーフィルタを高精度で製造するベーク装置を提供することである。
【課題を解決するための手段】
【００１０】
前述した目的を達成するための第１の発明は、感光性樹脂組成物層を積層したシート状基材を用いてカラーフィルタを製造するベーク装置であって、前記シート状基材を加熱するオーブンと、前記オーブン内で、前記シート状基材に張力が加わらないように前記シート状基材をベルト搬送させるベルト搬送手段とを具備することを特徴とするベーク装置である。
【００１１】
ベーク装置は、前記シート状基材が前記オーブンを通過後、前記シート状基材を水洗処理、続いて乾燥処理する手段を具備する。
【００１２】
前記シート状基材は、ブラックマトリクス、又はブラックマトリクスと他の少なくとも１層の露光現像されたカラーフィルタ層を有する。
【００１３】
オーブンは、遠赤外線ヒータで１００〜３００度程度に加熱される加熱領域と、それに続く空冷による冷却領域を有する。
ベルト搬送手段は、オーブン内のシート基材の搬送に用いられ、テフロン（登録商標）メッシュベルト等からなるベルトと、ベルトをかける複数のローラからなる。ベルトの材質に関しては、金属（クロムメッキ処理）、ガラス繊維、テフロン（登録商標）メッシュ等がある。金属ベルトは表面の平滑性、熱伝導率特性に優れているが、搬送するプラスチック基材が加熱されると金属ベルトに対して粘着する問題があった。また、ガラス繊維ベルトは、ガラス繊維の織り目が加熱されたプラスチック基材に転写される問題があった。これらの問題に対して、テフロン（登録商標）メッシュベルトはプラスチック基材に対して、粘着性や織り目の転写性が無く、かつ加熱されることによって熱膨張するプラスチック基材を、搬送方向の前後に適度に滑らす機能を発現することを発見し、本発明としたのである。複数のローラが同じ方向に回転することで、ベルトは一定方向に移動する。ベルト搬送手段は、シート材基材をオーブンの加熱領域に搬入して一定速度で搬送し、続いて冷却領域を一定速度で搬送した後、オーブンから外に搬出する。
【００１４】
第１の発明によるベーク装置は、オーブン内でシート状基材に張力が加わらないようにシート基材をベルト搬送する。
【００１５】
第２の発明は、感光性樹脂組成物層を積層したシート状基材を用いてカラーフィルタを製造するベーク装置であって、前記シート状基材を加熱するオーブンと、前記オーブン内で、前記シート状基材をベルト搬送させるベルト搬送手段と、前記オーブンの前および／又は後に配置し、前記シート状基材を搬送するニップローラ対とを具備し、前記シート状基材に張力が加わらないように、前記ニップローラ対又は前記ベルト搬送手段で前記シート状基材を搬送させることを特徴とするベーク装置である。
【００１６】
第２の発明によるベーク装置は、オーブンの前および／又は後に、シート状基材を挟んで搬送するニップローラ対を備え、シート状基材に張力が加わらないように、ニップローラ対又はオーブン内のベルト搬送手段で、前記シート状基材を搬送させる。
【００１７】
第３の発明は、感光性樹脂組成物層を積層したシート状基材を用いてカラーフィルタを製造するベーク装置であって、前記シート状基材を加熱するオーブンと、前記オーブン内で、前記シート状基材をベルト搬送させるベルト搬送手段と、前記オーブンの前および／又は後に配置し、前記シート状基材を搬送するニップローラ対と、前記ニップローラ対と前記オーブンとの間に配置され、前記シート状基材のたるみ量を検出するセンサとを具備し、前記センサで検出するたるみ量が定められた範囲になるように、前記ニップローラ対又は前記ベルト搬送手段で前記シート状基材を搬送させることを特徴とするベーク装置である。
【００１８】
第３の発明によるベーク装置は、シート状基材を意図的にたるませるので、オーブン内部を搬送されるシート状基材には張力がかからない。シート状基材のたるみ量はセンサで検出し、ニップローラ対又はベルト搬送手段の搬送速度を調整して、シート状基材のたるみ量を定められた範囲になるようにする。
【００１９】
第４の発明は、感光性樹脂組成物層を積層したシート状基材を用いてカラーフィルタを製造するベーク方法において、前記シート状基材を加熱するオーブン内では、前記シート状基材に張力が加わらないように前記シート状基材をベルトで搬送させることを特徴とするベーク方法である。
【００２０】
第５の発明は、感光性樹脂組成物層を積層したシート状基材を用いてカラーフィルタを製造するベーク方法において、前記シート状基材を加熱するオーブン内では、前記シート状基材に張力が加わらないように前記シート状基材をベルトで搬送させるとともに、前記オーブンの前および／又は後に配置するニップローラ対で、前記シート状基材を挟んで搬送させることを特徴とするベーク方法である。
【００２１】
第６の発明は、感光性樹脂組成物層を積層したシート状基材を用いてカラーフィルタを製造するベーク方法において、前記シート状基材を加熱するオーブン内では、前記シート状基材をベルトで搬送させるとともに、前記オーブンの前および／又は後に配置するニップローラ対で、前記シート状基材を挟んで搬送し、前記ニップローラ対と前記オーブンとの間に生じる、前記シート状基材のたるみ量をセンサで検出し、前記センサで検出するたるみ量が定められた範囲になるように、前記ニップローラ対又は前記ベルトで前記シート状基材を搬送させることを特徴とするベーク方法である。
【発明の効果】
【００２２】
本発明によれば、カラーフィルタ製造のベーク工程での、フィルム基材搬送のための張力が原因となる寸法精度の低下を防止し、カラーフィルタを高精度で製造するベーク装置を提供することができる。
【発明を実施するための最良の形態】
【００２３】
以下に、図面に基づいて本発明の実施の形態を詳細に説明する。
【００２４】
（１．構成）
図１は、本実施の形態の係るベーク装置１の構成を示す図である。
（１−１．ベーク装置１の構成）
ベーク装置１は、巻出しローラ１９、第１ニップローラ対２３、カバーフィルム巻取りローラ２１、センサ１５、コントローラ１７、オーブン５、第２ニップローラ対２５、水洗槽１１、乾燥槽１３、第３ニップローラ対２７、カバーフィルム巻出しローラ３１、巻取りローラ３３等から構成される。
【００２５】
積層原反３は、カラーフィルタを作成するための基となる連続シート状の原反である。積層原反３については、後に詳しく説明する。
【００２６】
第１ニップローラ対２３と第２ニップローラ対２５は、それぞれオーブン５の前後に設置され、積層原反３を上下のローラで挟んで図中のＡ方向に移動させる。尚、第１ニップローラ対２３と第２ニップローラ対２５のうち、いずれかを省略し、例えば第２ニップローラ対２５で積層原反３を移動させてもよい。また、ニップローラ対の構造は上下２つのローラに限らず、他の構造（例えばローラの数が３つ以上）であってもよい。
【００２７】
巻出しローラ１９は、積層原反３を巻き出してベーク装置１に搬送する。
【００２８】
カバーフィルム巻取りローラ２１は、積層原反３からカバーフィルム３５を巻き取るものである。
【００２９】
センサ１５は、オーブン５通過前の積層原反３に生じるたるみ３９の量を検出する装置である。たるみ量３９が、定められた範囲になるようにコントローラ１７が、第１ニップローラ対２３の搬送速度を調整する。尚、図１ではコントローラ１７が第１ニップローラ対２３の搬送速度を調整する図になっているが、オーブン５内部の搬送用のベルト４５速度を調整してたるみ３９の量を調整するようにしてもよい。また、第１ニップローラ対２３と、ベルト４５の両者の搬送速度を調整するようにしてもよい。
【００３０】
オーブン５は、加熱ゾーン７と冷却ゾーン９とが、隔壁４３で隔たれた構成を有する。図２は、図１の方向Ｘ−Ｘからオーブン５を見た図である。２つのローラ２９−１、２９−２にベルト４５をはめ、２つのローラ２９−１、２９−２を回転させてベルト４５を方向Ｂに移動させることにより、積層原反３を、Ａ方向に搬送する。
【００３１】
オーブン５の加熱ゾーン７は、上部からの遠赤外線ヒータにより、１００〜３００度程度に加熱される。この工程で、感光性樹脂組成物層が露光現像された積層原反３の、加熱処理を行う。例えば、ガラス転移温度２４０度のプラスチック基材の場合、２３０度で３０分間の加熱処理を行う。
【００３２】
加熱処理された積層原反３は、ベルト４５で搬送されオーブン５の冷却ゾーン９に入る。冷却ゾーン９は、外部から外気４７を取り込み、積層原反３を空冷する。第２ニップローラ対２５の直前で、積層原反３は常温となる。
【００３３】
水洗槽１１は、積層原反３に付着したゴミ等を洗い流す装置である。また、乾燥槽１３は、水洗槽１１で洗われた積層原反３を乾燥させる装置である。
【００３４】
カバーフィルム巻出しローラ３１は、カバーフィルム３７を巻き出して、第３ニップローラ対２７で積層原反３にカバーフィルム３７を貼り合わせる。巻取りローラ３３は、カバーフィルム３７を貼り合わされた積層原反３を巻き取る装置である。積層原反３は、ローラ状（巻き取られた状態）になり、ベーク処理は完了する。
【００３５】
（１−２．積層原反３について）
次に、積層原反３について説明する。図３は、図１の巻出しローラ１９から巻き出す、位置Ｙ１における積層原反３を示す図である。また、図４は、位置Ｙ２における積層原反３を示す図である。
【００３６】
積層原反３は、連続シート状基材５１上に、少なくとも１層の感光性樹脂組成物層を積層してなるものである。図３は、ブラックマトリクス形成用の黒色に着色された感光性樹脂組成物層を、露光・現像しブラックマトリクス５３を形成し、その上にカバーフィルム３５を貼り合わせたものを示す。
【００３７】
カラーフィルタは、連続シート状基材５１の上に構築され、光遮断及び混色防止用のブラックマトリクス（ＢＭ）、赤層、緑層、青層の三原色画素のカラーフィルタ層、カバーフィルム等からなる。
【００３８】
カラーフィルタの製造の手順は、ＢＭ層の形成に続き、各カラーフィルタ層の形成を行う。ＢＭ層の形成は、通常、連続したシート状基材５１上に、連続してＢＭ用に着色された感光性樹脂組成物層を形成し、フォトマスクをかけて露光し、現像する。さらに、ベーク処理（加熱工程）を行う。
【００３９】
各カラーフィルタ層の形成は、上記ＢＭ層が形成された連続したシート状基材５１上に位置あわせを行いつつ、着色された感光性樹脂組成物層の形成・露光・現像・ベーク処理を繰り返す。
【００４０】
本実施の形態は、この感光性樹脂組成物層の形成・露光・現像後のベーク処理の工程に係る。本実施の形態は、ＢＭ層形成時のベーク処理工程だけでなく、いずれのカラーフィルタ層形成のベーク処理工程にも適用される。
【００４１】
図３に示す積層原反３の連続シート状基材５１は、可撓性（フレキシブル）で、透明性を有する、適宜な幅と、幅に対して十分長い長尺の形状を持つ。長尺の積層原反３は、巻取り（ロール）の形態であり、巻き出し装置に取り付けて、巻取りの外側の端から、順次加工機の加工部分に送り、加工終了後に再び巻取り処理を行う。
【００４２】
図１のベーク装置１では、感光性樹脂組成物層の形成・露光・現像後に、巻き取られたロール状の積層原反３を供給し、ベーク処理を行うものである。
【００４３】
（１−３．センサ１５について）
図５は、センサ１５の構成を示す図である。本実施の形態のベーク装置１では、積層原反３がオーブン５に入る前に、意図的にたるみ３９ができるように、第１ニップローラ対２３の搬送速度を調整する。センサ１５は、たるみ３９の量ｄｘを検出して、コントローラ１７に送る機能を有する。尚、コントローラ１７はたるみ３９の量ｄｘにより、第１ニップローラ対２３の搬送速度を制御する。ここでは、積層原反３がオーブン５に入る前のたるみ３９の量を検出するようにしたが、オーブン５から出た後のたるみ４１の量を検出するようにしてもよい。
【００４４】
センサ１５は、上部光電管５７−１と、下部光電管５７−２とを備える。光電管は、発光部から投射された赤外光が受光部に当っていて、これを遮ることで通過を検知する。従って、たるみ３９の量ｄｘが、上部光電管５７−１の位置（即ち、たるみ量ｄ１）、下部光電管５７−２の位置（即ち、たるみ量ｄ２）に達しているかどうかを検出することができる。本実施の形態では、たるみ３９の量ｄｘが、ｄ１≦ｄｘ≦ｄ２  となるように、積層原反３の搬送速度を調整するものである。
【００４５】
尚、センサ１５としては、光電管に限らず、ＣＣＤ（Charge Coupled Device）等を用いて、たるみ量を検出してもよい。
【００４６】
（２．処理手順）
次に、図６により、本実施の形態のベーク装置１におけるベーク処理手順を説明する。連続シート状基材５１にブラックマトリクス５３が形成・露光・現像され、カバーフィルム３５でコーティングされた積層原反３（図３に示す）を、ベーク装置１にロール状で供給する。まず、巻出しローラ１９が回転して、積層原反３を方向Ａに巻き出す（ステップ１００１）。
【００４７】
さらに第１ニップローラ対２３は、２つのローラで積層原反３を挟んで方向Ａに搬送し、第１ニップローラ対２３を通過後にカバーフィルム巻取りローラ２１が、積層原反３のカバーフィルム３５を巻き取っていく（ステップ１００２）。
【００４８】
続いて、積層原反３は、オーブン５に入る前に、たるみ３９が生じるような速度で搬送される。たるみ３９部分は、オーブン５の前段階に生じ、たるみ３９の量ｄｘはセンサ１５で検出する（ステップ１００３）。
【００４９】
図５において、たるみ３９の量ｄｘが、センサ１５の上部光電管５７−１に達しない場合、即ち  ｄｘ＜ｄ１  の場合には、コントローラ１７が第１ニップローラ対２３の回転速度を調整し、積層原反３の搬送速度を加速する（ステップ１００４からステップ１００３にもどる）。
【００５０】
たるみ３９の量ｄｘが、センサ１５の下部光電管５７−２よりも大きい場合、即ち  ｄ２＜ｄｘ  の場合には、コントローラ１７が第１ニップローラ対２３の回転速度を調整し、積層原反３の搬送速度を減速する（ステップ１００５からステップ１００３にもどる）。
【００５１】
即ち、たるみ３９の量ｄｘが、常に上部光電管５７−１と下部光電管５７−２の間にあるように、即ちｄ１≦ｄｘ≦ｄ２  となるように、第１ニップローラ対２３の回転速度を調整し、積層原反３の搬送速度を調整する。
【００５２】
積層原反３は、オーブン５には図４に示す形状（カバーフィルム３５が巻き取られた形状）で搬入される。オーブン５内は、２つのローラ２９−１、２９−２の回転によりベルト４５が方向Ｂに移動し、積層原反３は加熱ゾーン７に続き冷却ゾーン９を移動する（ステップ１００６）。
【００５３】
積層原反３は、加熱ゾーン７では上部からの遠赤外線ヒータにより１００〜３００度程度で加熱される。特に好ましくは、プラスチック基材のガラス転移温度以下で加熱されることが望ましい。例えば、ガラス転移温度が２４０度のプラスチック基材の場合、加熱時間は２３０度で３０分以上である。冷却ゾーン９では、積層原反３は外気４７により冷却されて、オーブン５の出口では常温となる。
【００５４】
オーブン５内部を搬送される積層原反３は、オーブン５の前にたるみ３９を生じさせることにより、張力（テンション）がかからない状態にある。従って、オーブン５の内部で、熱膨張を除く張力が原因となる積層原反３の伸びを防止することができる。即ち、オーブン５内搬送時に張力をカットオフすることで、寸法精度の低下を防ぐことができる。
【００５５】
オーブン５の前に、たるみ３９を意図的につくることで、オーブン５を出た後の積層原反３には、副次的なたるみ４１が生じる。ここでは、このたるみ４１の量には、制御はかけない。尚、逆に、オーブン５の前のたるみ３９ではなく、オーブン５を出た後の積層原反３のたるみ４１の量をセンサで検出して、積層原反３の搬送速度を調整してもよい。
【００５６】
オーブン５の後のたるみ４１の後に、第２ニップローラ対２５の２つのローラで積層原反３を挟み、一定速度で水洗槽１１、乾燥槽１３へと搬送する（ステップ１００７）。水洗槽１１では、積層原反３に付着したゴミ等を洗い流し、乾燥槽１３で積層原反３を乾燥させる（ステップ１００８）。
【００５７】
更に、カバーフィルム巻出しローラ３１から、カバーフィルム３７を巻き出し、第３ニップローラ対２７で積層原反３に貼り合わせる（ステップ１００９）。位置Ｙ４では、積層原反３は、図３のように再びカバーフィルムでコーティングされる。
【００５８】
積層原反３を巻取りローラ３３で巻き取り（ステップ１０１０）、ローラ状にして次の工程へ移る。
【００５９】
尚、ここで説明したのは、ＢＭ層を作成する工程（図３、図４）の積層原反３であるが、本発明のベーク装置は、図７、図８に示す他のカラーフィルタ層を作成するベーク工程に適用してもよい。図７は、ブラックマトリクス５３層作成の後、赤色ＣＦ５９層のベーク処理前の積層原反３である。図８は、ブラックマトリクス５３層の後、カラーフィルタ層を作成していき、最後の色の層のベーク処理前の積層原反３である。例えばブラックマトリクス５３、赤色ＣＦ５９層、青色ＣＦ６１層が作成され、最後に緑色ＣＦ６３をベーク処理する前の積層原反３である。
【００６０】
（３．効果）
このように、本実施の形態では、オーブン５に入る前に意図的に積層原反３に一定範囲のたるみ３９を生じさせて、オーブン５内を搬送する積層原反３の張力をカットオフするので、張力が原因となる積層原反３の寸法精度の低下を防止する効果がある。
【００６１】
（４．その他の実施例）
別の実施例として、積層原反３に意図的にたるみ３９、４１を生じさせなくても、第１ニップローラ対２３、第２ニップローラ対２５、及びベルト４５の搬送速度を調整することによって、オーブン５内を搬送される積層原反３に張力がかからないように調整してもよい。
【００６２】
この場合、たるみ３９、４１の量に関わらず（たるみ量が殆どゼロであってもよい）、オーブン５内を搬送される積層原反３に張力がかからないように、第１ニップローラ対２３、第２ニップローラ対２５、及びベルト４５の搬送速度を調整する。例えば、ベルト４５の搬送速度を、第１ニップローラ対２３による搬送速度よりも遅く設定する。また、第１ニップローラ対２３、第２ニップローラ対２５のローラに生じる張力を検出して、第１ニップローラ対２３、第２ニップローラ対２５、及びベルト４５の搬送速度を調整する、等の方法がある。
【００６３】
この実施例では、たるみ３９、４１の有無にかかわらず、たるみ量のセンサ１５やコントローラ１７は必要としないので、ベーク装置１の構成を簡単にする効果がある。また、オーブン５内を搬送される積層原反３に張力がかからないので、図１のベーク装置と同様に、張力が原因となる積層原反３の寸法精度の低下を防止する効果がある。
【００６４】
また、別の実施例として、オーブン５内のベルト搬送手段（ベルト４５及びローラ２９−１、２９−２）が、張力が加わらないように積層原反３をベルト搬送する機能を備えるものとする。例えば、積層原反３をベルト４５に載せる時点で、張力を生じさせないよう設置する機能を有する。或いは、ベルト４５と積層原反３との接触部分が吸着する機能を備え、搬送時の積層原反３に張力を生じさせないようにする。
【００６５】
この実施例では、オーブン５前後の積層原反３に、意図的にたるみ３９、４１を生じさせる必要はない。また、センサ１５、コントローラ１７、更に積層原反３の搬送速度調整手段である第１ニップローラ対２３、第２ニップローラ対２５も必須ではないので、ベーク装置１の構成を簡単にする効果がある。オーブン５内を搬送される積層原反３に張力がかからないので、図１のベーク装置と同様に、張力が原因となる積層原反３の寸法精度の低下を防止する効果がある。
【００６６】
また、別の実施例として、第１ニップローラ対２３と第２ニップローラ対２５のうち、いずれかを省いた構成としてもよい。
また、ニップローラ対の構造は、上下の２つのローラ対という構成に限らず、３つ以上のローラで構成されるものであってもよい。
【００６７】
尚、本発明の技術的範囲は、前述した実施の形態に限られるものではない。当業者であれば、本願で開示した技術的思想の範疇内において、各種の変更例または修正例に想到し得ることは明らかであり、それらについても当然に本発明の技術的範囲に属するものと了解される。
【図面の簡単な説明】
【００６８】
【図１】本実施の形態におけるベーク装置１の構成を示す図
【図２】図１のＸ−Ｘ方向からオーブン５をみた図
【図３】図１のＹ１点における積層原反３の構造を示す図
【図４】図１のＹ２点における積層原反３の構造を示す図
【図５】たるみ３９の検出を説明するための図
【図６】ベーク装置１の工程を示す図
【図７】赤色ＣＦを積層した積層原反３を示す図
【図８】赤色ＣＦ、青色ＣＦ、緑色ＣＦを積層した積層原反３を示す図
【符号の説明】
【００６９】
１………ベーク装置
３………積層原反
５………オーブン
７………加熱ゾーン
９………冷却ゾーン
１１………水洗槽
１３………乾燥槽
１５………センサ
１７………コントローラ
１９………巻出しローラ
２１………カバーフィルム巻取りローラ
２３………第１ニップローラ対
２５………第２ニップローラ対
２７………第３ニップローラ対
２９−１、２９−２………ローラ
３１………カバーフィルム巻出しローラ
３３………巻取りローラ
３５、３７………カバーフィルム
３９、４１………たるみ
４３………隔壁
４５………ベルト
４７………外気
５１………連続シート状基材
５３………ブラックマトリクス
５７−１、５７−２………光電管
５９………赤色ＣＦ
６１………青色ＣＦ
６３………緑色ＣＦ
【図１】
2005148352.tif 000003
【図２】
2005148352.tif 000004
【図３】
2005148352.tif 000005
【図４】
2005148352.tif 000006
【図５】
2005148352.tif 000007
【図６】
2005148352.tif 000008
【図７】
2005148352.tif 000009
【図８】
2005148352.tif 000010